(57)【特許請求の範囲】
【請求項１】
下記（Ａ）〜（Ｆ）からなるポリアミド樹脂組成物であって、（Ａ）を３０〜７０重量部、（Ｂ）を７０〜３０重量部、（Ｃ）を０．０５〜１０重量部、（Ｄ）を０．０１〜３重量部、更に、（Ｅ）を銅化合物中の銅を基準として（Ａ）に対して１０〜１０００ｐｐｍ含み、（Ｆ）を（Ａ）に対して５０〜１００００ｐｐｍ含有することを特徴とする黒着色ポリアミド系樹脂組成物。
（Ａ）（ａ１）結晶化温度が２１０℃以下で、且つそのモノマー構造単位に芳香環を含む半芳香族ポリアミド８５〜１００重量％、及び、（ａ２）結晶化温度が２１０℃以下である脂肪族ポリアミド０〜１５重量％からなるポリアミド樹脂。
（Ｂ）ガラス繊維、マイカ、タルク、カオリン、ワラストナイトのうちから選ばれる少なくとも１種の無機充填剤。
（Ｃ）カーボンブラック
（Ｄ）ｐＨが５以上であるニグロシン
（Ｅ）銅化合物
（Ｆ）ペンタエリスリトール型有機ホスファイト化合物
【請求項２】
カーボンブラック（Ｃ）に対するニグロシン（Ｄ）の重量比が０．０５〜０．５の範囲にある請求項１記載の黒着色ポリアミド系樹脂組成物。
【請求項３】
半芳香族ポリアミド（ａ１）が、アジピン酸及びヘキサメチレンジアミンから得られるヘキサメチレンアジパミド単位７０〜９５重量％、及び、イソフタル酸及びヘキサメチレンジアミンから得られるヘキサメチレンイソフタラミド単位５〜３０重量％から構成される半芳香族ポリアミドである請求項１または２記載の黒着色ポリアミド系樹脂組成物。
【請求項４】
有機ホスファイト化合物（Ｆ）がビス（２，６−ジ−ｔ−ブチル−４−メチルフェニル）ペンタエリスリトールジホスファイトである請求項１、２または３記載の黒着色ポリアミド系樹脂組成物。
【発明の詳細な説明】
【０００１】
【発明の属する技術分野】
本発明は、初期外観に優れ、金属代替が可能な機械的物性を有し、且つ屋外、特に降雨に曝される使用条件下でも、黒色の退色が少ない成形品を得ることができる黒着色ポリアミド系樹脂組成物に関するものである。
【０００２】
【従来の技術】
ポリアミド樹脂は、機械的及び熱的性質並びに耐油性に優れているため、自動車や電気・電子製品等の部品に広く用いられている。また、ポリアミドにガラス繊維を配合した強化ポリアミド樹脂は、機械的特性、耐熱性、耐薬品性等が大きく向上することにより、従来金属製であった部品を、軽量化及び工程の合理化等の観点から代替することも可能となり、近年積極的に検討が進められている。
【０００３】
特に、屋外の用途に利用される場合には黒色の着色成形品の形で利用される。その為、最も安価に、かつ容易に耐候性を改善する手段として、カーボンブラックを添加することが行われているが、アジン系染料等の有機染料単独又はカーボンブラックとの併用による利用も盛んに検討されている。
例えば、ポリアミドにカーボンブラックとニグロシンを配合した成形用配合物（特公昭６０−４３３７９号公報）や、繊維強化したポリアミド樹脂を黒着色し成形品の良外観性を高めた例としては、ポリアミド樹脂とガラス繊維、カーボンブラック、及びニグロシンからなる強化良外観黒色ポリアミド樹脂組成物（特開平４−３７０１４８号公報）などが開示されている。
【０００４】
しかしながら、ニグロシンなどのアジン系染料を用いた黒着色成形品は、屋外、特に降雨に曝される条件で使用した際には、その表面にクラックが発生し、退色が進み、著しく白化してしまう問題点があった。特にガラス繊維等の無機充填剤を高濃度に配合した場合には、ガラス繊維等の無機充填剤の浮き出しも顕著となり、金属製品の代替化として強化ポリアミド樹脂を利用した成形品を使用する場合には大きな問題点であった。
【０００５】
また、ナイロン樹脂の耐候性を改良する方法として、特開平３−１８１５６１号公報では、ナイロン樹脂にヒンダードフェノール系酸化防止剤、ホスファイト化合物、ヒンダードアミン光安定剤、及びベンゾトリアゾール紫外線吸収剤を配合した組成物が耐候性を大きく改善できるとしている。
しかしながら、ニグロシンを含み黒着色した強化ポリアミド樹脂において、初期光沢に優れ、耐候試験後に退色や光沢度減少が極めて少ない成形品を得ることができるポリアミド樹脂組成物に関しては全く報告も示唆もされていない。
【０００６】
【発明が解決しようとする課題】
本発明の目的は、屋外、特に降雨に曝される使用条件下でも、黒色の退色が少ない外観の優れた成形品が得られるポリアミド樹脂組成物を提供することである。
【０００７】
【課題を解決するための手段】
本発明者らは上記課題に対して鋭意検討した結果、そのモノマー構造単位に芳香環を含み、且つ結晶化温度が２１０℃以下であるポリアミド樹脂と無機充填剤とを用い、ｐＨが５以上のニグロシンとカーボンブラックとを特定比範囲にて併用し、更に銅化合物とペンタエリスリトール型有機ホスファイト化合物とを極微量併用し配合することにより、屋外、特に降雨に曝される使用条件下でも黒色の退色が少なく、外観の優れた成形品を得ることが出来るポリアミド樹脂組成物を見出し、本発明をなすに至った。
【０００８】
すなわち、本発明は下記の通りである。
１）下記（Ａ）〜（Ｆ）からなるポリアミド樹脂組成物であって、（Ａ）を３０〜７０重量部、（Ｂ）を７０〜３０重量部、（Ｃ）を０．０５〜１０重量部、（Ｄ）を０．０１〜３重量部、更に、（Ｅ）を銅化合物中の銅を基準として（Ａ）に対して１０〜１０００ｐｐｍ含み、（Ｆ）を（Ａ）に対して５０〜１００００ｐｐｍ含有することを特徴とする黒着色ポリアミド系樹脂組成物。
【０００９】
（Ａ）（ａ１）結晶化温度が２１０℃以下で、且つそのモノマー構造単位に芳香環を含む半芳香族ポリアミド８５〜１００重量％、及び、（ａ２）結晶化温度が２１０℃以下である脂肪族ポリアミド０〜１５重量％からなるポリアミド樹脂。
（Ｂ）ガラス繊維、マイカ、タルク、カオリン、ワラストナイトのうちから選ばれる少なくとも１種の無機充填剤。
【００１０】
（Ｃ）カーボンブラック
（Ｄ）ｐＨが５以上であるニグロシン
（Ｅ）銅化合物
（Ｆ）ペンタエリスリトール型有機ホスファイト化合物
２）カーボンブラック（Ｃ）に対するニグロシン（Ｄ）の重量比が０．０５〜０．５の範囲にある上記１記載の黒着色ポリアミド系樹脂組成物。
【００１１】
３）半芳香族ポリアミド（ａ１）が、アジピン酸及びヘキサメチレンジアミンから得られるヘキサメチレンアジパミド単位７０〜９５重量％、及び、イソフタル酸及びヘキサメチレンジアミンから得られるヘキサメチレンイソフタラミド単位５〜３０重量％から構成される半芳香族ポリアミドである上記１または２記載の黒着色ポリアミド系樹脂組成物。
【００１２】
４）有機ホスファイト化合物（Ｆ）がビス（２，６−ジ−ｔ−ブチル−４−メチルフェニル）ペンタエリスリトールジホスファイトである上記１、２または３記載の黒着色ポリアミド系樹脂組成物。
以下、本発明を詳細に説明する。
本発明に用いられるポリアミド樹脂（Ａ）は、（ａ１）結晶化温度が２１０℃以下で、且つそのモノマー構造単位に芳香環を含む半芳香族ポリアミド８５〜１００重量％、及び、（ａ２）結晶化温度が２１０℃以下で、且つそのモノマー構造単位に芳香環を含まない脂肪族ポリアミド０〜１５重量％からなるポリアミド樹脂である。
【００１３】
本発明に用いられるポリアミドの結晶化温度は、日本工業規格Ｋ７１２１に準じ、ＤＳＣを用いて、融点＋２０℃の温度で５分保持した後、２０℃／分の降温速度で測定した結晶化ピークトップ温度をいう。
まず、（ａ１）結晶化温度が２１０℃以下で、且つそのモノマー構造単位に芳香環を含む半芳香族ポリアミドについて説明する。
【００１４】
結晶化温度が２１０℃以下で芳香環をそのモノマー構造単位に含む半芳香族ポリアミドとしては、例えば、テレフタル酸とヘキサメチレンジアミンとから得られるヘキサメチレンテレフタラミド単位（以下、６Ｔ成分と記す）、イソフタル酸及びヘキサメチレンジアミンから得られるヘキサメチレンイソフタラミド単位（以下、６Ｉ成分と記す）、アジピン酸とメタキシリレンジアミンとから得られるメタキシリレンアジパミド単位（以下、ＭＸＤ６成分と記す）から選ばれた少なくとも１つを含む半芳香族ポリアミド、及び、前記６Ｔ成分、６Ｉ成分、及びＭＸＤ６成分から選ばれた少なくとも１つと、アジピン酸及びヘキサメチレンジアミンから得られるヘキサメチレンアジパミド単位（以下、６６成分と記す）との共重合体であり、各単位の単独重合体及び／又は共重合体とのブレンドでもよい。
【００１５】
本発明において特に好ましい半芳香族ポリアミド（ａ１）としては、６６成分が７０〜９５重量％、６Ｉ成分が５〜３０重量％の範囲であるナイロン６６／６Ｉ共重合体であり、好ましくは、６６成分が７２〜９３重量％、６Ｉ成分が７〜２８重量％の範囲である共重合体である。６Ｉ成分が５重量％より少ないと、吸水後の実使用下において強度剛性が低下し、また成形時の成形収縮率が大きく、反り変形等の問題が生じる場合がある。特に、大型の成形品になればなるほど、わずかな樹脂の成形収縮率の差で成形品全体が大きく反り、その問題は大きくなる。６Ｉ成分が３０重量％より多いと、水による温度調節のされた１００℃以下の温度にある金型を使って成形した場合等、無機充填剤が成形品表面上に浮き上がりやすくなり十分表面光沢性の満足された成形品が得られにくくなる。更に、金型内で十分冷却時間を取らなければ成形品が金型から離型しにくくなり、生産性が低下する傾向がある。
【００１６】
次に、結晶化温度が２１０℃以下である脂肪族ポリアミド（ａ２）について説明する。これらの例としては、ナイロン６、ナイロン６１０、ナイロン６１２、ナイロン６６／６共重合体、又はこれらのブレンド物等である。
本発明において使用するポリアミド樹脂（Ａ）中には、前記脂肪族ポリアミド（ａ２）を０〜１５重量％含有することができる。１５重量％を超える場合には、機械的物性が低下し、更に降雨を伴う耐候性での黒退色が著しく、好ましくない。
【００１７】
本発明に使用できるポリアミド樹脂は、その結晶化温度が２１０℃以下であることが重要である。結晶化温度が２１０℃を超える場合には、成形品の外観が悪化し好ましくない。この影響はガラス繊維等の無機充填剤の濃度が高い場合に特に顕著である。
本発明に用いるポリアミド樹脂を製造する方法としては、例えば、アジピン酸、イソフタル酸とヘキサメチレンジアミンの塩から溶融重合法、固相重合法、塊状重合法、溶液重合法、またはこれらを組み合わせた方法等、種々の重縮合を行うことができる方法が利用できる。また、アジピン酸クロライド、イソフタル酸クロライドとヘキサメチレンジアミンから溶液重合、界面重合等の方法によっても得ることができる。これらの中で好ましくは、溶融重合もしくは溶融重合と固相重合の組み合わせによる方法が経済的にも好ましい。
【００１８】
本発明に用いるポリアミド樹脂の分子量は、硫酸溶液粘度ηｒ（ポリマー１ｇに対して９５．５％硫酸１００ｍｌ、２５℃測定）で１．５〜３．５、好ましくは１．８〜３．０、更に好ましくは、２．０〜２．８である。ηｒが１．５より低いと樹脂組成物が脆くなり、更に、成形時にシリンダーのノズル先端からのドローリングが起こり成形しにくくなる傾向がある。また、ηｒが３．５より高いと樹脂の溶融粘度が高くなり過ぎて、成形時に金型のデザインによっては、部分的に無機充填剤の浮き上がりが見られ表面光沢性が低下する傾向がある。
【００１９】
ポリアミド樹脂（Ａ）の配合量としては３０〜７０重量部の範囲であり、好ましくは３５〜６７重量部である。３０重量部より配合量が少ない場合には樹脂の流動性が悪くなり薄肉部への樹脂の充填が困難となるばかりでなく、表面光沢性の良い成形品を得ることが困難となる。又、７０重量部より多いと金属代替可能な外装材料として強度剛性が不足する。
【００２０】
本発明に用いられる無機充填剤（Ｂ）は、ガラス繊維、炭素繊維、マイカ、タルク、カオリン、ワラストナイトのうちから選ばれる少なくとも１種の無機充填剤であり、ガラス繊維とマイカ、ガラス繊維とカオリンまたは焼成カオリン、ガラス繊維とワラストナイトのように併用して用いることもできる。中でもガラス繊維が好ましい。ガラス繊維は、通常、熱可塑性樹脂に使用されているものを使うことができ、繊維径や長さに特に制限はなく、例えば、直径が５〜２５μのチョップドストランド、ロービング、ミルドファイバーのいずれを使用しても良い。チョップドストランドを用いる場合には、その長さが０．１から６ｍｍの範囲で適宜選択して用いることができる。
【００２１】
無機充填剤は、その表面に、通常公知のシラン系カップリング剤を付着させたものを用いても良い。例えば、γ−アミノプロピルトリメトキシシラン、γ−アミノプロピルトリエトキシシラン、Ｎ−β（アミノエチル）−γ−アミノプロピルトリメトキシシラン、ビニルトリエトキシシラン、γ−グリシドキシプロピルトリメトキシシランなどが利用できる。
【００２２】
無機充填剤の配合量としては３０〜７０重量部であり、好ましくは３３〜６５重量部である。３０重量部より配合量が少ない場合には金属代替可能な外装材料として強度剛性が不足する。又、７０重量部より多いと樹脂の流動性が悪くなり薄肉部への樹脂の充填が困難となるばかりでなく、表面光沢性の良い成形品を得ることが困難となる。
【００２３】
本発明の組成物を構成する（Ｃ）成分であるカーボンブラックは、特に限定されるものではないが、例えば、平均粒径が１０μｍ〜４０μｍの範囲、比表面積が５０〜３００ｍ2 ／ｇ（ＢＥＴ吸着法）の範囲、吸油量（ジブチルフタレートを用いた測定値）が５０ｃｃ／１００ｇ〜１５０ｃｃ／１００ｇの範囲であるものが使用できる。本発明において、カーボンブラックの添加量は０．０５〜１０重量部、好ましくは０．１〜５重量部である。添加量が上記０．０５重量部未満であると耐候性の改良効果が充分発揮されず、また添加量が上記１０重量部を超えると機械強度、剛性等を損ねることとなり好ましくない。
【００２４】
本発明の組成物を構成する（Ｄ）成分であるニグロシンは、Ｃ．Ｉ．ＳＯＬＶＥＮＴ  ＢＬＡＣＫ  ５やＣ．Ｉ．ＳＯＬＶＥＮＴ  ＢＬＡＣＫ  ７としてＣＯＬＯＲＩＮＤＥＸに記載されている、黒色のトリフェナジンオキサジン、フェナジンアジンなどのアジン系縮合混合物であり、ＰＨが５以上であるニグロシンである。又、その一部が変性されていてもかまわない。
【００２５】
本発明において、ニグロシンのｐＨを測定する方法としては、試料５ｇを精秤し、イオン交換水９０ｃｃとメチルアルコール１０ｃｃとの混合液に加え、充分湿潤させ、５分間煮沸する。その後冷却した後、元の容量になるまでイオン交換水を補充し、東洋濾紙Ｎｏ．２で濾過する。この濾液のｐＨをガラス電極ｐＨメーターで測定する。この方法で得られるニグロシンのｐＨが５未満の場合には、屋外使用時の黒退色性が著しくなり好ましくない。
【００２６】
その製造方法の例としては、例えば、アニリン、アニリン塩酸塩及びニトロベンゼンを塩化鉄の存在下、反応温度１６０〜１８０℃で酸化及び脱水縮合した後、残留する塩化鉄成分を除去することにより製造することができる。この際、残留する塩化物がポリアミドの耐候性に大きく影響しているものと考えられる。
市販されているニグロシンの例としては、ヌビアンブラックＰＡ−９８０１、ヌビアンブラックＰＡ−９８００、ヌビアンブラックＰＡ−０８００等が例示できる。
【００２７】
本発明におけるニグロシンの配合量は０．０１〜３重量部、好ましくは０．０３〜１重量部である。添加量が上記０．０１重量部未満であると成形品外観の改良効果が充分発揮されず、また添加量が上記３重量部を超えると黒退色性を大きく損ねることとなり好ましくない。
本発明では、黒着色ポリアミド樹脂組成物中のカーボンブラック（Ｃ）に対するニグロシン（Ｄ）の重量比が０．０５〜０．５の範囲であることが好ましく、より好ましくは０．１〜０．４の範囲である。０．０５未満では成形品外観が低下し、０．５を超える場合には黒退色性が大きくなり、黒色退色性と成形品外観とのバランスに十分優れた成形品が得られない場合がある。
【００２８】
本発明で用いる（Ｄ）銅化合物としては、塩化銅、臭化銅、フッ化銅、ヨウ化銅、チオシアン酸銅、硝酸銅、酢酸銅、ナフテン酸銅、カプリン酸銅、ラウリン酸銅、ステアリン酸銅、アセチルアセトン銅、酸化銅（Ｉ）、及び酸化銅（ＩＩ）などが例示できるが、これらの中では特に、ハロゲン化銅、酢酸銅が好適に使用できる。上記銅化合物の添加量は、ポリアミド樹脂（Ａ）に対して、銅化合物を銅化合物中の銅を基準として１０〜１０００ｐｐｍ、好ましくは５０〜８００ｐｐｍである。添加量が１０ｐｐｍ未満の場合には耐候性改良の効果が充分に得られず、また、添加量が１０００ｐｐｍを超える場合には耐候性改良効果が飽和してしまうとともに、金属に対する腐食、例えば、重合反応器、押出機、成形機等の金属腐食、成形品内にインサートされた金属の腐食が起こり易くなる。
【００２９】
また、本発明において、銅化合物（Ｄ）は、ヨウ素化合物と併用して用いることが好ましい。ヨウ素化合物としては、例えば、ヨウ化カリウム、ヨウ化マグネシウム、ヨウ化アンモニウムなどが例示でき、ヨウ素単体でも良い。好ましくは、ヨウ化カリウムである。ヨウ素化合物の配合量としては、ポリアミド樹脂に対してヨウ素元素と銅元素のグラム原子比率（［ヨウ素］／［銅］）が５〜３０の範囲、好ましくは１０〜２５の範囲である。５より小さくなると必ずしも十分な耐候性改善効果が得られず、３０より大きくなると金属に対する腐食、例えば、重合反応器、押出機、成形機等の金属腐食、成形品内にインサートされた金属の腐食が起こり易くなる。
【００３０】
本発明で用いられる（Ｆ）ペンタエリスリトール型有機ホスファイト化合物とは、その骨格構造にペンタエリスリトール構造を有するホスファイト化合物である。例えば、２，６−ジ−ｔ−ブチル−４−メチルフェノール等のフェノール化合物と三塩化リンとを反応させ、ついでペンタエリスリトールとを反応させるか、又は三塩化リンに代えてトリフェニルホスファイトまたはトリメチルホスファイトを反応させることによって製造することができる。また、ジクロロ（またはジメチル、ジフェニル）ペンタエリスリトールジホスファイトと２，６−ジ−ｔ−ブチル−４−メチルフェノール等のフェノール化合物とを反応させることによっても製造することができる。
【００３１】
本発明に用いることにできるペンタエリスリトール型ホスファイト化合物の具体的な例としては、２，６−ジ−ｔ−ブチル−４−メチルフェニル・フェニル・ペンタエリスリトールジホスファイト、２，６−ジ−ｔ−ブチル−４−メチルフェニル・メチル・ペンタエリスリトールジホスファイト、２，６−ジ−ｔ−ブチル−４−メチルフェニル・２−エチルヘキシル・ペンタエリスリトールジホスファイト、２，６−ジ−ｔ−ブチル−４−メチルフェニル・イソデシル・ペンタエリスリトールジホスファイト、２，６−ジ−ｔ−ブチル−４−メチルフェニル・ラウリル・ペンタエリスリトールジホスファイト、２，６−ジ−ｔ−ブチル−４−メチルフェニル・イソトリデシル・ペンタエリスリトールジホスファイト、２，６−ジ−ｔ−ブチル−４−メチルフェニル・ステアリル・ペンタエリスリトールジホスファイト、２，６−ジ−ｔ−ブチル−４−メチルフェニル・シクロヘキシル・ペンタエリスリトールジホスファイト、２，６−ジ−ｔ−ブチル−４−メチルフェニル・ベンジル・ペンタエリスリトールジホスファイト、２，６−ジ−ｔ−ブチル−４−メチルフェニル・エチルセロソルブ・ペンタエリスリトールジホスファイト、２，６−ジ−ｔ−ブチル−４−メチルフェニル・ブチルカルビトール・ペンタエリスリトールジホスファイト、２，６−ジ−ｔ−ブチル−４−メチルフェニル・オクチルフェニル・ペンタエリスリトールジホスファイト、２，６−ジ−ｔ−ブチル−４−メチルフェニル・ノニルフェニル・ペンタエリスリトールジホスファイト、ビス（２，６−ジ−ｔ−ブチル−４−メチルフェニル）ペンタエリスリトールジホスファイト、ビス（２，６−ジ−ｔ−ブチル−４−エチルフェニル）ペンタエリスリトールジホスファイト、２，６−ジ−ｔ−ブチル−４−メチルフェニル・２，６−ジ−ｔ−ブチルフェニル・ペンタエリスリトールジホスファイト、２，６−ジ−ｔ−ブチル−４−メチルフェニル・２，４−ジ−ｔ−ブチルフェニル・ペンタエリスリトールジホスファイト、２，６−ジ−ｔ−ブチル−４−メチルフェニル・２，４−ジ−ｔ−オクチルフェニル・ペンタエリスリトールジホスファイト、２，６−ジ−ｔ−ブチル−４−メチルフェニル・2−シクロヘキシルフェニル・ペンタエリスリトールジホスファイト、２，６−ジ−ｔ−アミル−４−メチルフェニル・フェニル・ペンタエリストリトールジホスファイト、ビス（２，６−ジ−ｔ−アミル−４−メチルフェニル）ペンタエリスリトールジホスファイト、ビス（２，６−ジ−ｔ−オクチル−４−メチルフェニル）ペンタエリスリトールジホスファイトなどが挙げられる。
【００３２】
中でも、ビス（２，６−ジ−ｔ−ブチル−４−メチルフェニル）ペンタエリスリトールジホスファイト、ビス（２，６−ジ−ｔ−ブチル−４−エチルフェニル）ペンタエリスリトールジホスファイト、ビス（２，６−ジ−ｔ−アミル−４−メチルフェニル）ペンタエリスリトールジホスファイト、ビス（２，６−ジ−ｔ−オクチル−４−メチルフェニル）ペンタエリスリトールジホスファイトが好ましく、特にビス（２，６−ジ−ｔ−ブチル−４−メチルフェニル）ペンタエリスリトールジホスファイトが好ましい。
【００３３】
上記有機ホスファイト化合物の添加量としては、ポリアミド樹脂（Ａ）に対して、５０〜１００００ｐｐｍ、好ましくは５００〜８０００ｐｐｍである。添加量が５０ｐｐｍ未満に場合には耐候性改良の効果が充分に得られず、また、添加量が１００００ｐｐｍを超える場合には組成物製造時に溶融粘度の急激な上昇を伴い、製造が困難となり、得られた成形品の外観も悪化してしまう。
【００３４】
本発明の黒着色ポリアミド樹脂組成物の製造方法としては、上記の（Ａ）〜（Ｆ）成分及び必要に応じて用いられる各種の添加剤を混合し、混練すればよい。その際、配合、混練方法や順序には特に制限はなく、通常用いられる混合機、例えば、ヘンシェルミキサー、タンブラー、リボンブレンダー等で混合が行われる。混練機としては、一般に単軸又は２軸の押出機が用いられる。このような押出機により、通常は、まず上記本発明の樹脂組成物からなるペレットが製造され、このペレットを圧縮成形、射出成形、押出成形等により任意の形状に成形して所望の樹脂製品とすることができる。
【００３５】
射出成形条件としては特に限定はないが、成形温度が２５０℃〜３１０℃の範囲、金型温度が４０℃〜１２０℃の範囲で成形する方法が例示できる。
また、本発明の組成物を得るための混合順序にしても特に制限はないが、▲１▼（Ａ）、（Ｂ）、（Ｃ）、（Ｄ）、（Ｅ）、及び（Ｆ）を一括して混練する方法、▲２▼（Ａ）と（Ｂ）と（Ｅ）と（Ｆ）を溶融混練後、（Ｃ）及び（Ｄ）を混練する方法等が挙げられ、また、全部を溶融混練せずに、いわゆるペレットブレンドとしては、▲３▼（Ａ）の一部と（Ｂ）、（Ｅ）、及び（Ｆ）とを混練したものと、（Ａ）の残りと（Ｃ）及び（Ｄ）とを混練したものを、ペレットブレンドして加工に供する方法等が例示できる。予め、ポリアミド（ａ２）にカーボンブラックとニグロシンとを高濃度で含むマスターペレットを製造しておき、これと無機充填剤配合ポリアミド樹脂とをブレンド又は再混練して用いることもできる。
【００３６】
本発明のポリアミド樹脂組成物には、必要に応じ本発明の目的を損なわない範囲に於いて、通常のポリアミド樹脂に添加される酸化防止剤、紫外線吸収剤、熱安定剤、光劣化防止剤、可塑剤、滑剤、離型剤、核剤、難燃剤等を添加することもできるし、他の熱可塑性樹脂をブレンドしても良い。
本発明の樹脂組成物は、例えば、アウタードアハンドル、ホイールキャップ、ルーフレール、ドアミラーベース、ルームミラーアーム、サンルーフデフレクター、ラジエターファン、ベアリングリテーナー等の自動車部品、及び机及び椅子の脚、座受け、肘掛け等の各種オフィス部品、更には、車椅子部品、ドアハンドル、手摺り、浴室等の握り棒、窓用ノブ、グレーティング材等、工業用途及び雑貨用途に利用できる。
【００３７】
【発明の実施の形態】
以下、実施例により本発明を更に詳細に説明するが、本発明はこれら実施例により何等限定されるものではない。
（１）評価方法は下記の通りである。
〔結晶化温度〕
ＪＩＳ  Ｋ７１２１に準じ、試料８ｍｇを精秤し、パーキンエルマー社製ＤＳＣ７を用いて、融点＋２０℃の温度で５分保持した後、２０℃／分の降温速度で測定した際に得られる結晶化ピークトップ温度を用いた。
【００３８】
〔表面光沢性〕
東芝機械（株）社製；ＩＳ１５０Ｅ射出成形機を用いて、シリンダー温度２９０℃、金型温度１２０℃で、充填時間が約１．５秒になるように射出圧力、及び速度を適宜調整し、１００×９０×３ｍｍの射出成形板を得た。
この平板を用い、光沢計（ＨＯＲＩＢＡ製；ＩＧ３２０）を用いてＪＩＳ−Ｋ７１５０に準じて６０度グロスを測定した。
【００３９】
〔色差（ΔＥ）〕
日本電色社製；色差計ＮＤ−３００Ａを用いて測定した。
〔耐候性〕
上記表面光沢性の評価に用いたと同様にして得た射出成形板を、キセノンアーク式促進耐候試験機（アトラス社製；ＸＥＮＯＴＥＳＴ  １２００ＣＰＳ）を用いて、ブラックパネル温度８３℃、１時間に１２分の水スプレー条件にて３００時間暴露し評価した。暴露前後の表面光沢性と色調を測定し、それぞれ光沢保持率及び色差を求めた。測定方法は前記のとおりである。
【００４０】
光沢保持率は暴露前光沢度に対する暴露後の光沢度の百分率で表され、この保持率が高い程、又色差（ΔＥ）が小さい程耐候性が良好であると判断できる。
〔ニグロシンのｐＨ〕
試料５ｇを精秤し、イオン交換水９０ｃｃとメチルアルコール１０ｃｃとの混合液に加え、充分湿潤させ、５分間煮沸する。その後冷却した後、元の容量になるまでイオン交換水を補充し、東洋濾紙Ｎｏ．２で濾過する。この濾液のｐＨをガラス電極ｐＨメーターで測定した。
【００４１】
〔銅元素及びヨウ素元素の定量〕
銅に関しては、試料の燃焼残分を塩酸水溶液にし、ＩＣＰ法によりその濃度を求めた。また、ヨウ素に関しては、試料を沸騰水抽出後イオン電極法にてその濃度を求めた。
（２）実施例、比較例に用いた原料を以下に示す。
【００４２】
（Ａ）ポリアミド
ａ１：後記する製造例で得られたナイロン６６／６Ｉ共重合体（結晶化温度：１８３℃）
ａ２：ナイロンＭＸＤ６（三菱エンジニアリング（株）社製；レニー６００２、結晶化温度：２０５℃）
ａ３：ナイロン６（宇部興産（株）製；１０１３Ａ、結晶化温度：１６２℃）
（Ｂ）無機充填剤
ｂ１：ガラス繊維（旭ファイバーグラス（株）社製；ＣＳ０３ＪＡ４１６）
ｂ２：ガラス繊維（旭ファイバーグラス（株）社製；ＣＳ０３ＦＴ６９２）
ｂ３：ワラストナイト（林化成（株）社製；ＶＭ−８Ｎ）
ｂ４：焼成カオリン（エンゲルハルト社製；トランスリンク４４５）
（Ｄ）ニグロシン
ｄ１：ヌビアンブラックＰＡ−９８０１（オリエント化学（株）社製；ｐＨ：６．０）
ｄ２：スピリットブラックＳＢ（オリエント化学（株）社製；ｐＨ：２．５）
（Ｆ）ペンタエリスリトール型有機ホスファイト化合物
ｆ１：ＰＥＰ−３６（旭電化工業（株）社製；ビス（２，６−ジ−ｔ−ブチル−４−メチルフェニル）ペンタエリスリトールジホスファイト）
ｆ２：ＰＥＰ−２４Ｇ（旭電化工業（株）社製；ビス（２，４−ジ−ｔ−ブチル−フェニル）ペンタエリスリトールジホスファイト）
ｆ３：次亜リン酸ナトリウム１水和物（和光純薬（株）製）
【００４３】
【製造例】
（ポリアミド（ａ１）の製造）
アジピン酸とヘキサメチレンジアミンの等モル塩２．００ｋｇと、イソフタル酸とヘキサメチレンジアミンの等モル塩０．５０ｋｇ、及びアジピン酸０．１０ｋｇ、ヨウ化銅２９ｇ、ヨウ化カリウム４８０ｇ及び純水２．５ｋｇを５Ｌのオートクレーブの中に仕込みよく攪拌した。充分Ｎ2 置換した後、攪拌しながら温度を室温から２２０℃まで約１時間かけて昇温した。この際、オートクレーブ内の水蒸気による自然圧で内圧は１８ｋｇ／ｃｍ2 −Ｇになるが、１８ｋｇ／ｃｍ2 −Ｇ以上の圧力にならないよう水を反応系外に除去しながらさらに加熱を続けた。さらに２時間後、内温が２６０℃に到達したら加熱を止め、オートクレーブの排出バルブを閉止し、約８時間かけて室温まで冷却した。冷却後オートクレーブを開け、約２ｋｇのポリマーを取り出し粉砕した。
【００４４】
得られた粉砕ポリマーを１０Ｌのエバポレーターに入れ、Ｎ2 気流下、２００℃で１０時間固相重合した。固相重合によって得られたポリアミドは、芳香環成分を８．８モル％含有し、末端カルボキシル基濃度が１０２．１であり、末端アミノ基濃度は４４．１であった。このポリアミドには銅元素を９６ｐｐｍ含み、また、銅含有成分とヨウ素含有成分とのモル比は１９であった。
【００４５】
【実施例１】
ポリアミド樹脂としてａ１を５０重量部、カーボンブラック（三菱化学（株）製；＃５０）を０．５重量部、ニグロシンとしてｄ１を０．１５重量部、及び有機ホスファイト化合物としてｆ１を０．１重量部（ａ１に対して２０００ｐｐｍに相当）とを混合して、東芝機械（株）製；ＴＥＭ３５φ２軸押出機（設定温度２８０℃、スクリュー回転数３００ｒｐｍ）にフィードホッパーより供給し、更に、サイドフィード口より無機充填剤としてｂ１を５０重量部を供給し、紡口より押し出された溶融混練物をストランド状で冷却し、ペレタイズして黒着色ポリアミド樹脂組成物を得た。その最終組成を表１に示す。
【００４６】
得られた組成物を前記の方法にて評価した。その評価結果を表５に示す。
【００４７】
【比較例１】
ポリアミド樹脂としてａ３を使用し、ニグロシンとしてｄ２を０．１５重量部を使用し、有機ホスファイト化合物ｆ１を添加しない以外は、実施例１と同様にして黒着色ポリアミド樹脂組成物を得た。得られた組成物の最終組成を表１に、又、評価結果を表５に示す。
【００４８】
実施例１で得られたものに比較して、初期外観が劣るばかりか、耐候性試験後の色差及び光沢保持率は極めて低く、本発明の効果が極めて大きいことがわかる。
【００４９】
【比較例２】
使用するポリアミド樹脂をａ１を２５重量部とａ３を２５重量部に変更し、ｆ１をポリアミド樹脂に対して３０ｐｐｍ配合した以外は、比較例１と同様に実施して黒着色ポリアミド樹脂組成物を得た。得られた組成物の最終組成を表１に、又、評価結果を表５に示す。
【００５０】
類似の組成であっても、本発明の各構成要件記載の範囲を外れる場合には改善効果が小さいことが判る。
【００５１】
【比較例３】
ポリアミド樹脂としてａ３を使用し、ニグロシンとしてｄ１を０．１５重量部を使用した以外は、実施例１と同様にして黒着色ポリアミド樹脂組成物を得た。得られた組成物を前記の方法にて評価した。その評価結果を表５に示す。
実施例１に比較して、色差及び光沢保持率の改良効果は著しく小さいことがわかる。
【００５２】
【実施例２〜４】
その配合組成を表２に示すように変更した以外は、実施例１と同様にして黒着色ポリアミド樹脂組成物を得た。その評価結果を表５に示す。
【００５３】
【実施例５】
ポリアミドａ１を４５重量部、有機ホスファイト化合物ｆ１を０．１重量部、ポリアミドａ３予備混練物（カーボンブラック２０重量％及びニグロシン５重量％とを含む）を７重量部、及び、ヨウ化銅をポリアミド樹脂全体に対して銅濃度換算で２００ｐｐｍ、ヨウ化カリウムを全ヨウ素に対する銅原子のモル比が、２０になるように混合して押出機に供給した以外は、実施例１と同様に実施して黒着色ポリアミド樹脂組成物を得た。その評価結果を表５に示す。
【００５４】
【実施例６、７、９、及び１０】
その配合組成を表３、４に示すように変更した以外は、実施例１と同様にして黒着色ポリアミド樹脂組成物を得た。その評価結果を表６に示す。
【００５５】
【実施例８】
ポリアミド樹脂としてａ２を５０重量部、有機ホスファイト化合物ｆ１を０．１重量部、カーボンブラック（三菱化学（株）製；＃５０）を０．５重量部、ニグロシンとしてｄ１を０．１５重量部、及びヨウ化銅をポリアミド樹脂に対して銅濃度に換算して１００ｐｐｍ、ヨウ化カリウムを全ヨウ素に対する銅原子のモル比が２０になるように混合して、東芝機械（株）製；ＴＥＭ３５φ２軸押出機（設定温度２８０℃、スクリュー回転数３００ｒｐｍ）にフィードホッパーより供給し、更に、サイドフィード口より無機充填剤としてｂ１を５０重量部を供給し、紡口より押し出された溶融混練物をストランド状で冷却し、ペレタイズして黒着色ポリアミド樹脂組成物を得た。
【００５６】
得られた組成物の最終組成を表３に示した。実施例１と同様に評価し、評価結果を表６に示す。
【００５７】
【比較例４】
ヨウ化銅をポリアミド樹脂に対して銅濃度に換算して５ｐｐｍ、使用するニグロシンをｄ１からｄ２に変更し、ヨウ化カリウムを全ヨウ素に対する銅原子のモル比が２０になるように混合して押出機に供給した以外は、実施例８と同様に実施して黒着色ポリアミド樹脂組成物を得た。その評価結果を表６に示す。
【００５８】
その骨格構造に芳香環を含むポリアミドａ１を使用し銅化合物を添加する場合でも、本発明に示された範囲の濃度に添加しない場合、色差及び光沢保持率の改善効果は小さい。
【００５９】
【比較例５】
ポリアミド樹脂としてａ１を５０重量部、カーボンブラック（三菱化学（株）製；＃５０）を０．５重量部、ニグロシンとしてｄ１を４重量部、ｆ１を０．１重量部（ａ１に対して２０００ｐｐｍに相当）、東芝機械（株）製；ＴＥＭ３５φ２軸押出機（設定温度２８０℃、スクリュー回転数３００ｒｐｍ）にフィードホッパーより供給し、更に、サイドフィード口より無機充填剤としてｂ１を５０重量部を供給し、紡口より押し出された溶融混練物をストランド状で冷却し、ペレタイズして黒着色ポリアミド樹脂組成物を得た。
【００６０】
得られた組成物を実施例１と同様に評価した。その評価結果を表６に示す。
ニグロシンとして、残留塩素濃度の低いｄ１を使用した場合でも、その配合量が本発明の範囲を超えて配合した場合には、退色性が著しい。
【００６１】
【表１】
0004108175.tif 000002
【００６２】
【表２】
0004108175.tif 000003
【００６３】
【表３】
0004108175.tif 000004
【００６４】
【表４】
0004108175.tif 000005
【００６５】
【表５】
0004108175.tif 000006
【００６６】
【表６】
0004108175.tif 000007
【００６７】
【発明の効果】
本発明の黒着色ポリアミド樹脂組成物は、従来のものに比較して優れた機械的物性、成形品外観、及び耐候性を有しており、特に、従来金属製品であったアウタードアハンドル、ホイールキャップ、ルーフレール、ドアミラーベース、ルームミラーアーム、サンルーフデフレクター、ラジエターファン、ベアリングリテーナー等の自動車外装部品等においても、降雨を含む条件でも高い耐退色性及び光沢保持率を有することから幅広い分野に好適に利用できる。